La présente invention se rapporte â des produits stratifiés décoratifs et elle a trait plus particulièrement â 1' inclusion dans de tels stratifiés de plantes ou de fleurs d6- shydratées pour améliorer leur effet esthétique. Les stratifiés selon l'invention peuvent titre utilisés comme revêtements d'abat-jour, comme revêtements de mur ou comme revêtements de panneaux d'ameublement décoratifs ou comme revêtements de finition de panneaux en fibres de bois ou analogues. On connut déjà des stratifiés sur lesquels une dUco- ration est appliquée par peinture, par gaufrage ou par impression en relief mais jusqutà présent, il n'y a eu aucun développement utile d'une technique au moyen de laquelle des feule~ les, des fleurs ou des plantes séchées pourraient être introduites dans le stratifié. L'invention a par conséquent pour but de fournir un procédé de fabrication d'un stratifié décoratif qui combine la durabilité des stratifiés actuels avec les propriétés décoratives des fleurs, des feuilles et des plantes séchées. Ltinvention a pour objet un procédé de fabrication d'un stratifié décoratif, caractérisé en ce qu'on forme une couche de base, une couche intermédiaire de feuillage, de fleurs et/ou dtherbes séchés, et une couche extérieure d'un papier translucide imprégné d'une colle ou d'une résine non polymérisée ou partiellement polymérisée et on applique ensuite une pression sur le "sandwich" ainsi forme. Lorsqu'on utilise une résine non polymérisée ou partiellement polymérisée la phase de compression est accompagnée d'une application de chaleur. De préférence, la couche de base est constituée par une fine étoffe de coton ou par du papier coloré et la couche extérieure comprend du papier en alpha cellulose comportant une résine de mélamine non polymérisée ou partiellement poly- mérisée lorsqu'on désire réaliser un stratifié mince et flexible. On obtient un stratifié translucide en utilisant une couche de base en étoffe et l'emploi d'une couche de base en papier coloré permet d'obtenir un stratifié opaque ayant la couleur du papier. Le stratifié translucide peut être utilisé pour les abat-jour et le stratifié coloré opaque est utilisable comme revêtement de finition pour des panneaux en fibres de bois ou pour & re appliqué a' d'autres surfaces lisses rigides. L'épaisseur des stratifiés dans de tels cas est, de préférence, d'approximativement 0,23 mm. On peut utiliser un type d'étoffe quelconque comme couche de base du stratifié translucide, c'est-à-dire qu'on peut utiliser des fibres synthétiques ou naturelles, à condition qu'elles résistent aux conditions de la phase de compression du processus de fabrication. Pour la fabrication de stratifiés rigides, on vise à obtenir une épaisseur comprise entre environ 0,8 mm et environ 1,3 mm. La couche de base peut ttre du papier kraft comportant ou non un motif imprimé et comportant, si on le dési- re, des inhibiteurs de combustion. Pour former un papier de revsstement mural on peut *i- liser pour la couche de base un papier quelconque approprié pour cet usage, ctest-à-dire qui possède les propriétés nécessaires de résistance, de flexibilité, etc... On forme la couche intermédiaire simplement en répartissant des feuilles, des fleurs et/ou des herbes séchées sur la couche de base. D'autres caractéristiques de l'invention ressortiront de la description qui va suivre de deux modes de mise en oeuvre décrits dans les exemples suivants. EXEMPLE 1 On a disposé et préparé un groupe de 84 stratifiés alternativement opaques et translucides appropriés pour être introduits dans une presse à haute pression, sous la forme dtun sandwich, de la manière suivante Stratifié translucide I - 1 feuille de Hi-Tex* - 2 feuilles de papier kraft sec (165 g/m - 1 feuille de Hi-Tex* - 1 feuille de White Overîay RI5037** - plantes, fleurs, déshydratées, etc. - 1 feuille d'étoffe de coton Stratifié Opaque II - 1 feuille de H4-Tex* - 2 feuilles de papier kraft sec (165 g/cm2) - 1 feuille de Hi-Tex* - 1 feuille de white Overlay RI 5037** - plantes déshydratées - 1 feuille de papier ("prut") coloré (alpha cellulose poreuse) - 1 feuille de Hi-Tex* - 2 feuilles de papier kraft sec (165 g/m2) - 1 feuille de Hi-llex+ * "Hi-Tex" est une dénomination commerciale qui désigne un papier anti-adhésif revêtu d'une résine alkyd ayant un agent de réticulation à base de silane. Ce papier possède la propri té de ne pas adhérer aux résines de mélamine. ** "White Overlay 5037" est un papier d'alpha cellulose imprét gné d'une résine de mélamine non catalysée. On dispose le sandwich de 84 feuilles de telle sorte que chaque stratifié soit séparé du voisin par deux feuilles de papier kraft entre deux feuilles de Hi-Tex. Ceci assure que les stratifiés ne seront pas endommagés et seront facilement séparables après leur retrait de la presse. On place alors le sandwich dans la presse et on applique une pression d'environ 42,14 bars. On maintient le sandwich a une température pouvant atteindre 126,6 C et qui n' est pas inférieure â 110 OC, pendant au moins 13 minutes. Dans cet exemple chaque stratifié a les dimensions suivantes i longueur 3,08 m, largeur 1,25 m épaisseur 0,23 mm. Une fois retires de la presse, on sépare les 84 stratifiés qui sont prêts a 11 emploi. Chaque stratifié translucide donne l'apparence qu'une série de feuilles et fleurs séchées y sont suspendues ce qui donne un effet extrêmement décoratif. EXEMPLE 2 On forme un groupe de 16 feuilles d'un stratifié rigide en préparant un sandwich pour chaque plateau d' une presse à haute pression de la manière suivante Premier - 1 feuille de séparation ignifuge stratifié - une couche de base mélaminique constituée par une étoffe imprégnée de mélanine. - une couche de remplissage ignifuge constituée par du papier kraft imprégné dtune résine ignifuge - 1 feuille de papier imprimé - des plantes séchées - 1 feuille de nWhite Overlayn comportant une résine de mélamine non catalysée Second - 1 feuille de Hi-Tex stratifié - 1 feuille de "White Overlay" comportant une résine de mélamine non catalysée - des plantes séchées - 1 feuille de papier imprimé ignifuge - une couche de remplissage ignifuge constituée par du papier kraft imprégné d'une résine ignifuge - une couche de base mélaminique constituée par du papier imprégné de mélamine - une feuille de séparation ignifuge. On place la pile de feuilles dans la presse comme dans l'exemple 1 mais avec chaque stratifié retourné par rapport aux feuilles qui en sont voisines et séparé de ces dernières par les feuilles de séparation ignifuges intercalées. On soumet la pile de feuilles à une pression d'environ 42,14 bars et à une température d'au moins 135 OC mais qui ne dépasse pas 140,5 OC, pendant une période d'environ 13 minutes. Les dimensions des feuilles sont les mêmes que celles des feuilles de l'exemple 1 excepté que l'épaisseur est d'approximativement 1,3 mm, variant normalement entre 0,8 mm et 2,0 mm. Après les avoir retirés de la presse, on sépare les seize stratifiés et chacun a alors l'aspect d'une feuille rigide ayant le motif imprimé et dans laquelle les plantes sE- chées sont suspendues. On comprend que, bien que lton n'ait décrit que deux modes de réalisation de l'invention, des modifications peuvent être apportées en ce qui concerne le choix des matières sans stécarter pour cela du concept de base de l'invention. Par exemple, les feuilles anti-adhésives ou les couches de séparation peuvent être en des matières autres que la matière Hi-Tex et il n'est pas nécessaire qu'elles soient igni- fuges. La couche de base peut, comme on l'a indiqué, etre l'u- ne quelconque de diverses matières avec ou sans impression ou gaufrage décoratif. Selon l'utilisation finale du produit, cwest-A-dire selon les propriétés requises en ce qui concerne la durabilit la flexibilité, la translucidité etc...la couche de base peut titre une couche composite qui combine une couche de base mPla- minique et une couche de remplissage en papier kraft imprimé, comme décrit dans l'exemple 2. I1 est évident que d'autres combinaisons sont possibles et doivent être considérées comme entrant dans le cadre de l'invention. R E V E N D I C A T I O N S 1 - Procédé pour fabriquer un stratifié décoratif, caractérisé en ce quton forme un empilage en sandwich comprenant une couche de base, une couche intermédiaire formée de feuilles, fleurs ou herbes séchées et une couche externe composée d'un papier translucide imprégné d'une colle ou d'une résine non polymérisée ou partiellement polymérisée et on applique une pression au sandwich ainsi formé. 2 - Procédé selon la revendication 1, caractérisé en ce qu'on applique de la chaleur en mtme temps quton comprime le stratifié. 3 - Procédé selon l'une quelconque des revendications 1 et 2, caractérisé en ce que la couche externe est en papier d'alpha cellulose et la résine est une résine de mélamine. 4 - Procédé selon l'une quelconque des revendications précédentes, caractérisé en ce que la couche de base est en papier d'alpha cellulose poreux. 5 - Procédé selon l'une quelconque des revendications 1 à 3, caractérisé en ce que la couche de base est en papier kraft. 6 - Procédé selon l'une quelconque des revendications 1 à 5, caractérisé en ce qu'une feuille ignifuge est incluse en tant que partie de la couche de base. 7 - Procédé selon l'une quelconque des revendications précédentes, caractérisé en ce que la couche de base comporte une feuille imprimée ou à motif adjacente à la couche inter médiaire et tournée vers cette couche. 8 - Procédé selon l'une quelconque des revendications 1 à 3, caractérisé en ce que la couche de base est une étoffe en fibres naturelles ou synthétiques. 9 - Stratifié décoratif ayant une structure multicouche collée, caractérisé en ce qu'il comporte une couche de ba se, une couche intermédiaire &commat;% et une couche externe la couche intermédiaire étant composée de plantes, feuilles, fleurs, herbes, etc...séchées et la couche externe étant formée d'une matière translucide traitée avec une résine. 10 - Stratifié selon la revendication 9, caractérisé en ce que la couche externe est transparente. 11 - Stratifié selon la revendication 9, caractérisé en ce que la couche externe est du papier translucide impré- gné de résine.